(57)【特許請求の範囲】
【請求項１】
少なくとも１種のコポリアミドおよび１種の潤滑剤を含む透明なポリアミド成形コンパウンドであって、
（Ａ１）  ａ）５０モル％までビス−（４−アミノ−シクロヘキシル）メタン（ＰＡＣＭ）および／またはヘキサメチレンジアミン（ＨＭＤＡ）に代えることができる１５〜４５モル％のビス−（４−アミノ−３−メチル−シクロヘキシル）メタン（MACM）、
ｂ）５０モル％までテレフタル酸（ＴＰＳ）および／または脂肪族ジカルボン酸に代えることができる１５〜４５モル％のイソフタル酸（ＩＰＳ）、および
ｃ）１０〜７０モル％のラウリンラクタム（ＬＣ１２）
からなるコポリアミド５０〜９９．９９重量部、
（Ａ２）  ＭＡＣＭおよび／またはＰＡＣＭ並びにおよび少なくとも９個の炭素原子を有するジカルボン酸に基づく透明なポリアミド０〜４９．９９重量部、
（Ａ３）  少なくとも８個の炭素原子を有するジアミン、少なくとも１０個の炭素原子を有するジカルボン酸、少なくとも１０個の炭素原子を有するラクタムおよび少なくとも１０個の炭素原子を有するアミノカルボン酸から選択されるモノマーに基づく脂肪族ポリアミド０〜２９．９９重量部、ここで（Ａ２）および（Ａ３）の合計は多くとも４９．９９重量％である、
（Ｂ）  イソトリデシルステアレートである潤滑剤０．０１〜５重量部、および
（Ｃ）  さらなる添加剤０〜３重量部
を含み、ただし、（Ａ１）、（Ａ２）および（Ａ３）並びに（Ｂ）の合計は１００重量部である、
ことを特徴とする、上記のポリアミド成形コンパウンド。
【請求項２】
潤滑剤（Ｂ）が０．１〜３重量％の割合で含まれることを特徴とする、請求項１に記載の透明なポリアミド成形コンパウンド。
【請求項３】
潤滑剤（Ｂ）が０．２〜２重量％の割合で含まれることを特徴とする、請求項１に記載の透明なポリアミド成形コンパウンド。
【請求項４】
潤滑剤（Ｂ）が０．５〜１．５重量％の割合で含まれることを特徴とする、請求項１に記載の透明なポリアミド成形コンパウンド。
【請求項５】
潤滑剤（Ｂ）が０．８〜１．２重量％の割合で含まれることを特徴とする、請求項１に記載の透明なポリアミド成形コンパウンド。
【請求項６】
コポリアミド（Ａ１）が
ａ）  ５０モル％までＰＡＣＭに代えることができる３０〜４２モル％のＭＡＣＭ、
ｂ）  ５０モル％までＴＰＳおよび／または脂肪族ジカルボン酸に代えることができる３０〜４２モル％のＩＰＳ、および
ｃ）  １６〜４０モル％のＬＣ１２
の成分からなることを特徴とする、請求項１〜５のいずれか一項に記載の透明なポリアミド成形コンパウンド。
【請求項７】
コポリアミド（Ａ１）が
ａ）  ３５〜４０モル％のＭＡＣＭ、
ｂ）  １８〜２２モル％のＩＰＳ、そしてさらに
１６〜２０モル％のＴＰＳ、および
ｃ）  ２２〜２７モル％のＬＣ１２
の成分からなることを特徴とする、請求項６に記載の透明なポリアミド成形コンパウンド。
【請求項８】
さらなる添加剤（Ｃ）がＵＶ安定剤、熱安定剤、触媒、透明着色剤、フォトトロピー添加剤、静電防止剤、加工助剤およびレーザーマーキング添加剤から選択されることを特徴とする、請求項１〜７のいずれか一項に記載の透明なポリアミド成形コンパウンド。
【請求項９】
０．５％ｍ−クレゾール溶液中で測定したポリアミド成形コンパウンドの相対粘度（ＲＶ）が＞１．４５であることを特徴とする、請求項１〜８のいずれか一項に記載の透明なポリアミド成形コンパウンド。
【請求項１０】
０．５％ｍ−クレゾール溶液中で測定したポリアミド成形コンパウンドの相対粘度（ＲＶ）が１．５３〜１．５６であることを特徴とする、請求項１〜９のいずれか一項に記載の透明なポリアミド成形コンパウンド。
【請求項１１】
Ｔｇ値が＞１７５℃であることを特徴とする、請求項１〜１０のいずれか一項に記載の透明なポリアミド成形コンパウンド。
【請求項１２】
厚さ２ｍｍのシートの形で試験したとき、ＡＳＴＭ１００３に従うＢｙｋガードナー試験により測定した不透明度（曇り度）が、潤滑剤（Ｂ）を含まない他の同一のポリアミド成形コンパウンドからつくられた厚さ２ｍｍのシートと比較して大きくとも２００％までであることを特徴とする、請求項１〜１１のいずれか一項に記載の透明なポリアミド成形コンパウンド。
【請求項１３】
厚さ２ｍｍのシートの形で試験したとき、ＡＳＴＭ１００３に従うＢｙｋガードナー試験により測定した不透明性（曇り度）が、タンブラー中で２時間処理した後、タンブラー中で同じ処理をした潤滑剤（Ｂ）を含まない他の同一のポリアミド成形コンパウンドからつくられた厚さ２ｍｍのプレートと比較してより少ないことを特徴とする、請求項１〜１２のいずれか一項に記載の透明なポリアミド成形コンパウンド。
【請求項１４】
厚さ２ｍｍのシートの形で試験したときの透過率が＞９０％であることを特徴とする、請求項１〜１３のいずれか一項に記載の透明なポリアミド成形コンパウンド。
【請求項１５】
厚さ２ｍｍのシートの形で試験したときの透過率が＞９１％であることを特徴とする、請求項１〜１３のいずれか一項に記載の透明なポリアミド成形コンパウンド。
【請求項１６】
透明なポリアミド成形コンパウンドから製造した試験体で測定した弾性率が少なくとも１８００ＭＰａであることを特徴とする、請求項１〜１５のいずれか一項に記載の透明なポリアミド成形コンパウンド。
【請求項１７】
請求項１〜１６の少なくとも一項に記載の透明なポリアミド成形コンパウンドから製造された成形品。
【請求項１８】
さらなる表面を被覆することなく、高度に透明で耐引っ掻き性の用途に用いられる請求項１７に記載の成形品。
【請求項１９】
表面が少なくとも部分的に被覆されている、高度に透明で耐引っ掻き性の用途に用いられる請求項１７に記載の成形品。
【発明の詳細な説明】
【技術分野】
【０００１】
本発明は、改善された耐引っ掻き性を有する、透明な非晶質もしくは微晶質ポリアミド、コポリアミドまたはポリアミドブレンドの配合(物)、製造および仕上げに関する。
【背景技術】
【０００２】
耐引っ掻き性は、外部からの単発的な機械的影響、例えば、鋭角部の引っ掻き動作に対する表面の耐性である。えぐられ（ｇｏｕｇｉｎｇ）引っ掻き作用、粘着滑り（ｓｔｉｃｋ−ｓｌｉｐ）引っ掻き作用および切削（ｃｕｔｔｉｎｇ）引っ掻き作用の区別がある。
【０００３】
耐磨耗性は、摩擦相手の切削または引っ掻き除去作用に起因するプラスチック材料の有用表面の望まれない連続的材料損失に対する耐性である。
透明なポリアミドはすぐれた透明性と低い曇り度（不透明性）を有する。たいていの添加剤はこれらの光学的性質に非常にマイナスな変化をもたらす。透明な生成物の使用適性は、表面の損傷によって増す不透明性（曇り度）によって実質的に決まる。耐引っ掻き性の具体的なタイプは、例えば、ＰＥペンに対する非被覆プラスチック材料表面の耐性である。この性質は、例えば、ＰＥペンで操作されるディスプレー用途において必要とされる。
【０００４】
ＵＳ２００７／００６６７２６  Ａ１には、添加剤を含むＡＢＳ、ＰＢＴ、ＰＶＣ、ＰＥＴ、ナイロン６、ナイロン６６、ＡＢＳ／ＰＢＴ、ＰＣ／ＡＢＳにおける耐引っ掻き性の改善が記載されている。添加剤はオレフィンポリマーまたはコポリマーであり、それらはカルボン酸、例えばＰｏｌｙｂｏｎｄまたはＥｐｏｌｅｎｅおよび脂肪酸アミドで官能化されている。適した脂肪酸アミドはオレイン酸、パルミチンアミドおよびステアリルエルカアミドである。完成ポリマーは、高い光沢値を維持しながら、すぐれた耐引っ掻き性、耐候安定性、良好な加工挙動および良好な機械的性質を示す。しかしながら、透明なポリマーの光学的性質に関する情報はこの公報から推定することができない。
【０００５】
ＥＰ０  ９４３  ６５１には、耐引っ掻き性を改善するための０．１〜１．０％フルオロアルキルエチレンを含むショアＤ＝２５−８２を有するコポリエステルエラストマーが記載されている。耐引っ掻き性はＩＳＯ１５１８に従うエリクソン・スクラッチ・テスターで試験された。透明なポリアミドの透明性についてはこの公報から同様に推測することはできない。
【０００６】
牛脂を含むＰＰについての耐引っ掻き性の増加はＥＰ０  ６８２  ６７９から公知である。ＵＳ５，７３１，３７６の実施例に記載されているように、耐引っ掻き性はポリシロキサンの使用によってさらに改善することができる。引っ掻き試験は「シーン・インスツルメンツ社」のテスターで行われ、視覚的に評価された。測定された部品はＰＰからつくられており、従って透明ではない。しかしながら、この特許明細書からポリアミドの耐引っ掻き性に対して用いられる材料の影響について結論を引き出すことはできない。
【０００７】
ＷＯ２００７／０８７８９６には、潤滑剤を共に含むＰＡ配合物が記載されているが、これらの潤滑剤は一般的に述べられているだけで、この点に関するさらなる情報は得られない。
【０００８】
透明なポリアミドおよび各種潤滑剤はＥＰ１  ５７０  ９８３に記載されている。「耐引っ掻き性」という用語はレンズのハードコート（ハードラッカーコーティング）の接着試験に関連して述べられている。この特許明細書による耐引っ掻き性は常にハードラッカーコーティングに由来する。
【０００９】
ＤＥ１０１  ２２  １８８には、とりわけ高い耐引っ掻き性を有する高屈折（光学的屈折率）透明コポリアミドが記載されており、ジアミンは芳香族核を有するものから選択されるのが好ましい。潤滑剤は可能な添加剤の中のひとつと一般に述べられているにすぎない。
【００１０】
ＪＰ２００３−１１８０５５により製造されるポリアミドは比較的耐引っ掻き性として一般に分類されるが、ノルマルな脂肪族ポリアミドが常に用いられる。
ＪＰ０８−０８３５１５の場合では、透明で耐引っ掻き性の表面層はポリアミドイミド、すなわち、ポリアミドではなく、「半」ポリアミドにすぎないポリマーを含む。後者では、脂環式ジアミンがこの公報の教示により含まれる。
【００１１】
ＵＳ４，７４０，４５０には、ＰＡ成形コンパウンドの記載はないが、複写画像または写真表面の耐引っ掻き性の改善について記載されている。ポリアミドは他のポリマーに加えて単に可能な結合剤またはホットメルト接着材料として述べられている。このＵＳ特許によると、感光性樹脂層またはその上の層が耐引っ掻き性改善剤で仕上げされており、多くの適した化合物が挙げられている。
【発明の概要】
【発明が解決しようとする課題】
【００１２】
この技術的背景から出発して、本発明の目的は耐引っ掻き性が高められた透明なポリアミド組成物を示すことである。特に、透明なポリアミドのすぐれた光学的性質がそれによってマイナスの影響を受けないようにするものである。同様に本発明の目的は、相当するポリアミド組成物から形成された成形品および相当する使用の可能性を示すことである。
【課題を解決するための手段】
【００１３】
この目的は、請求項１の特徴を有するポリアミド成形コンパウンドによって達成される。請求項１４では、ＰＡ組成物から製造された成形品が示されている。各従属請求項は有利な態様に関する。
【００１４】
本発明では、少なくとも１種のコポリアミドおよび１種の潤滑剤を含む透明なポリアミド成形コンパウンドが提供され、ポリアミド成形コンパウンドは
（Ａ１）  ａ）５０モル％までビス−（４−アミノ−シクロヘキシル）メタン（ＰＡＣＭ）および／またはヘキサメチレンジアミン（ＨＭＤＡ）に代えることができる１５〜４５モル％のビス−（４−アミノ−３−メチル−シクロヘキシル）メタン（ＭＡＣＭ）、
ｂ）５０モル％までテレフタル酸（ＴＰＳ）および／または脂肪族ジカルボン酸に代えることができる１５〜４５モル％のイソフタル酸（ＩＰＳ）、および
ｃ）１０〜７０モル％のラウリンラクタム（ＬＣ１２）
からなるコポリアミド５０〜９９．９９重量部、
（Ａ２）  ＭＡＣＭおよび／またはＰＡＣＭ並びに少なくとも９個の炭素原子を有するジカルボン酸に基づく透明なポリアミド０〜４９．９９重量部、
（Ａ３）  少なくとも８個の炭素原子を有するジアミン、少なくとも１０個の炭素原子を有するジカルボン酸、少なくとも１０個の炭素原子を有するラクタムおよび少なくとも１０個の炭素原子を有するアミノカルボン酸から選択されるモノマーに基づく脂肪族ポリアミド０〜２９．９９重量部、ここで（Ａ２）および（Ａ３）の合計は多くとも４９．９９重量％である、
（Ｂ）  ステアリン酸の塩、イソトリデシルステアレートおよび／またはモンタン酸の塩から選択される少なくとも１種の潤滑剤０．０１〜５重量部、および
（Ｃ）  さらなる添加剤０〜３重量部
を含み、ただし、（Ａ１）、（Ａ２）および（Ａ３）並びに（Ｂ）の合計は１００重量部である。
【００１５】
意外なことに、ポリアミドは本発明によるモノマーの選択によって耐引っ掻き性に影響があることをこの度見出した。例えば、ハードコートで被覆されたポリカーボネートからつくられた成形品のような、比較的耐引っ掻き性の組成物を見出した。
【００１６】
本発明によるこれらのポリアミドはそれによって、平均的な剛性の範囲内にあり、すぐれた靭性を有する。同時に、曇り値が１．０％未満のＰＭＭＡのそれに近いすぐれた透明性が得られる。
【００１７】
さらに、耐引っ掻き性は潤滑剤の本発明による選択およびまた含有量によってさらに増加し、すぐれた透明性はそれによって同時に維持される。潤滑剤が曇り度を高めそして透過率を低下させるという問題は、技術の現状から知られている。
【００１８】
意外なことに、透明なポリアミドの透明性にマイナスな影響を及ぼさず、曇り度を高めず、そして耐引っ掻き性を改善する潤滑剤を見出した。これらの潤滑剤は、ポリマーと混合することによって、または好ましくは高濃縮マスターバッチとしてポリマーへ直接加えることができる。
【００１９】
本発明による使用に非常に適したものは、低い不透明度を示すので、ステアリン酸の塩、イソトリデシルステアレートおよび／またはモンタン酸の塩、モンタン酸エステルおよびそれらのＣａ塩（ＬｉｃｏｍｏｎｔおよびＬｉｃｏｍｏｎｔ  ＣＡＶタイプ）である。
【００２０】
その結果、毎日の暴露またはＰＥペンに対する耐引っ掻き性は改善される。改善された耐引っ掻き性は光沢の減少または表面の曇りを防止する。その結果、光学的機能、表面外観または使用時の滑り性がより長く維持され、その結果、そのような成分の信頼性および寿命が実質的に増加する。
【００２１】
特に、硬質または軟質材料によってもたらされる引っ掻きに対する本発明のポリアミド組成物表面の耐性は著しく改善される。そのような材料はハンドバック、クリーニングワイプまたは洗濯ブラシの材料となりうる。
【００２２】
少なくとも１種の潤滑剤（Ｂ）が０．１〜３重量％、好ましくは０．２〜２重量％、特に好ましくは０．５〜１．５重量％、非常に特に好ましくは０．８〜１．２重量％の割合で含まれるのが好ましい。
【００２３】
特に好ましい潤滑剤は、モンタン酸のＣａ塩および／またはイソトリデシルステアレート、ステアリルステアレートおよび／またはステアリン酸の金属塩であり、イソトリデシルステアレート（商標名Ｌｏｘｉｏｌ  Ｇ４０）が特に好ましい。
【００２４】
モノマーの好ましい選択は、コポリアミド（Ａ１）が
ａ）  ５０モル％までＰＡＣＭに代えることができる３０〜４２モル％のＭＡＣＭ、
ｂ）  ５０モル％までＴＰＳおよび／または脂肪族ジカルボン酸に代えることができる３０〜４２モル％のＩＰＳ、および
ｃ）  １６〜４０モル％のＬＣ１２
の成分（ｅｄｕｃｔｓ）からなることである。
【００２５】
特に、
ａ）  ３５〜４０モル％のＭＡＣＭ、
ｂ）  １８〜２２モル％のＩＰＳ、そしてさらに
１６〜２０モル％のＴＰＳ、および
ｃ）  ２２〜２７モル％のＬＣ１２
の成分を選択することが可能である。
【００２６】
さらなる添加剤（Ｃ）はＵＶ安定剤、熱安定剤、触媒、透明着色剤、フォトトロピー添加剤、静電防止剤、加工助剤およびレーザーマーキング添加剤から選択されるのが好ましい。
【００２７】
０．５％ｍ−クレゾール溶液中で測定したポリアミド成形コンパウンドの相対粘度（ＲＶ）は好ましくは＞１．４５、特に好ましくは１．５３〜１．５６である。
ポリアミド成形コンパウンドは好ましくはＴｇ値が＞１７５℃であることを特徴とする。
【００２８】
ポリアミド成形コンパウンドを厚さ２ｍｍのシートの形で試験したとき、ＡＳＴＭ１００３に従うＢｙｋガードナー試験により測定した不透明度（曇り度）が、潤滑剤（Ｂ）を含まない他の同一のポリアミド成形コンパウンドからつくられた厚さ２ｍｍのシートのそれより大きくとも２００％までであるのが好ましい。
【００２９】
ポリアミド成形コンパウンドを厚さ２ｍｍのシートの形で試験したとき、ＡＳＴＭ１００３に従うＢｙｋガードナー試験により測定した不透明性（曇り度）が、タンブラー（ｔｕｍｂｌｅｒ）中で２時間処理した後、タンブラー中で同じ処理をした潤滑剤（Ｂ）を含まない他の同一のポリアミド成形コンパウンドからつくられた厚さ２ｍｍのプレートのそれより少ないことが同様に有利である。
【００３０】
ポリアミド成形コンパウンドはすぐれた透明性を有する。厚さ２ｍｍのシートの形で試験したときの透過率が＞９０％、好ましくは＞９１％であることが有利である。
さらに有利な態様は、ポリアミド成形コンパウンドから製造した試験体の弾性率が少なくとも１８００ＭＰａであることである。
【００３１】
本発明では、本発明による透明なポリアミド成形コンパウンドから製造された成形品を同様に提供する。ハードコートラッカーのような追加表面被覆を有するまたは有さない成形品を形成することができる。
【００３２】
本発明の成形コンパウンドからつくられた成形品の加工または製造法として、すべての熱可塑性樹脂成形法、例えば、射出成形、射出−圧縮成形、射出吹込み成形、射出ストレッチ吹込み成形、押出し、パイプ押出し、異形押出し、シート押出し、押出し−吹込み成形が原則として可能である。もちろん、成形品は引き続きさらに加工することもできる。
【００３３】
本発明の成形品、特に高度に透明で耐引っ掻き性用途のものは、追加表面被覆（すなわち、表面への保護ラッカーまたはハードコーティング）がないのが好ましく、特に有利である。
【００３４】
しかしながら、表面被覆を有する（例えば、保護コーティングとして）成形品を提供することは同様に可能である。この場合、すなわち、本発明の成形品をハードコートで被覆するとき、二重の保護手段がもたらされる。すなわち成形品は、ラッカー層がこすられたり、いつか擦り減っても、なおいっそうそしてより長い時間不透明になることなくその機能を果たすことができる。二重保護のためのそのような要件は、透明な機能部品の交換が不可能なまたはあまりにも複雑な複合技術デバイスまたはシステム、例えば、ディスプレーまたはカメラレンズで実際にすでに利用されている。そのような特殊な使用目的では、すでにそれ自体が耐引っ掻き性である成形品のラッカーでさらなる保護手段を得ることができ、そして全体システムの寿命を延長することができる。複雑な全体システムの価格に照らして判断すると、小さい透明な成形品のその後のラッカー塗りは大きなコストではない。
【００３５】
成形コンパウンドまたはそれから製造された成形品は、高度に透明で耐引っ掻き性用途の機器、特に、レンズ、拡大鏡、メガネ、光学フィルター、プリズム、フレネルレンズ、赤外線窓、窓、保護窓、保護ホイル、ディスプレーウインドウ、光カバー、クラッドまたは囲い（ｈｏｕｓｉｎｇ）、タッチスクリーン、センサーの囲い、携帯電話、電話、測定デバイス、音楽システム、ＴＶセット、ナビゲーション装置、カメラ、腕時計、ゲームコンピューター、プレイコンソール（ｐｌａｙ  ｃｏｎｓｏｌｅｓ）、ＰＣ、操作ボタン、スクリーンまたはタッチパネル、ハンドル、容器、ビン、箱、パイプまたは形材（ｐｒｏｆｉｌｅ）に用いられる可能性がある。
【００３６】
本発明を下記の試験および実施例を参照してさらに詳しく明らかにする。本発明は特に実施例で用いられるパラメーターに限定されるものではない。
【実施例】
【００３７】
商業的に入手しうるプラスチック材料との耐引っ掻き性の比較
本発明のポリアミド組成物の特に高い耐引っ掻き性は、ハンドバッグ試験またはタンブラー試験によって測定した。ハンドバッグ試験の場合、後ろ側で接着した２つのレンズプレートをハンドバッグの中身に加え、粒子ミキサー（ｇｒａｎｕｌａｔｅ  ｍｉｘｅｒ）中で１時間攪拌し、タンブラー試験の場合、１０ｋｇバレルを５ｋｇＰＥ粒で満たし、試験片、寸法１００×８０×２ｍｍのレンズプレートを粒状物中に置く。バレルはその後、望ましい時間（この場合、２時間）非対称に回転させる。タンブラーという用語は、重力と一緒になってバレルを傾斜位置で回転させ、これから混合効果を生じるための、外部モーター運転の回転バレルを表す。バレルの中で通常、粒状物は小規模試験用の粉末添加剤と共に回転される。本発明の場合、このバレルはしかしながら回転のためではなく、もっぱらタンブラーとしての機能に用いられ、またある量のポリエチレン粒が２ｍｍ厚さの試験プレートの他にバレルへ満たされる。実際にある程度の丸い部分と少しの鋭さを有するＰＥ粒は、タンブラーの回転の間、ＰＥペンと同様にまたは振り動かされるハンドバック中の物体と同等に、試験プレートの表面をこすり、引っ掻く。
【００３８】
ハンドバッグ試験はあらゆる予想されるタイプの引っ掻きに対する非特異的な試験である。しばしば生じるタイプの暴露での一般的な耐引っ掻き性をここで測定する。
ハンドバッグ試験の結果は表１に示す。
【００３９】
【表１】
0005714208.tif 000002
【００４０】
Ｔｇ＝１９０℃のＧｒｉｌａｍｉｄ  ＴＲ６０は、ハンドバッグ試験による曇り度の増加が最も少ないことを示す。これと比べて、ポリカーボネートおよびＰＭＭＡはかなり高い曇り度を示す。ＰＣおよびＰＭＭＡをメガネ業界で用いられる商業的に入手しうるハードコートで被覆した後、両ポリマーはハンドバッグ試験による曇り度がかなりよくなる。しかしながら、それらはハードコートのないＧｒｉｌａｍｉｄ  ＴＲ６０よりもまだ劣っている。ハンドバッグ試験は透明な表面にしばしば生じる暴露に相当する。このタイプの暴露に対して、Ｇｒｉｌａｍｉｄ  ＴＲ６０は最も高い許容度を示し、被覆されたＰＣまたはＰＭＭＡよりもやはり良好である。ハードコートはもっぱら初めは有利であり、後にかなり不利である。ハンドバッグ試験におけるＰＡ  ＴＲ６０は様々なタイプの効果に対して非常にバランスのとれた性質を有する。潤滑剤の添加は、ＰＥ粒のような先端が丸い衝撃に対する耐性を高める。ハンドバッグ試験から、保護コーティングがなくても一般的な耐引っ掻き性が改善されることははおおいに明らかである。
タンブラー試験における追加添加剤の比較
耐引っ掻き性は、非常に大きく、引っ掻き傷がつくられる様子によって決まる。従って、針状の硬い金属の先端は、ディスプレー表面における軟質ＰＥペンの先端からの損傷とは異なるタイプの損傷を生じる。鉛筆または例えば洗浄液を含むまたは含まないクリーニングワイプは別の耐引っ掻き性を示す。しばしば、鉛筆硬度または研磨硬度のようなデータは、予想される耐引っ掻き性の尺度として用いられる。潤滑剤はポリマーの耐引っ掻き性を改善したり、損なったりする。透明な材料の場合、正確には、耐引っ掻き性を改善する潤滑剤は魅力のない不透明性の原因となり、使用の妨げとなる。透明なポリアミド、例えばＧｒｉｌａｍｉｄ  ＴＲ６０（ＸＥ３９４２）からつくられた１００×８０×２ｍｍのシートでは、Ｖｅｒｓａｐｏｌ（登録商標）（ポリケム社から入手しうる、パラフィン油）、Ｌｏｘｉｏｌ（登録商標）Ｇ４０（コグニス社から入手しうる、イソトリデシルステアレート）、ステアリルステアレート、Ｌｉｃｏｍｏｎｔ（登録商標）ＣＡＶ１０２Ｐ（クラリアント社から入手しうる、モンタン酸のＣａ塩）、Ｌａｖｅｎｔｉｎ（登録商標）ＬＮＢ（ＢＡＳＦ社から入手しうる、アルカノールポリグリコールエーテル）およびＡｃｒａｗａｘ（登録商標）Ｃ（ＩＭＳ  ＣＸ社から入手しうる、Ｎ，Ｎ´−エチレン−ビスステアリン酸アミド）、Ｌｉｃｏｍｏｎｔ（登録商標）ＥＴ  １３２Ｐ（クラリアント社から入手しうる、モンタン酸エステル）、Ｌｉｃｏｗａｘ（登録商標）Ｅ（クラリアント社から入手しうる、モンタン酸エステル）、Ｌｉｃｏｗａｘ（登録商標）ＯＰ（クラリアント社から入手しうる、部分的にケン化されたモンタン酸エステル）は少し不透明（曇り）を招く。ＰＥ粒で満たしたタンブラー内でこれらのプレートを２時間暴露した後、潤滑剤Ｌｏｘｉｏｌ、ステアリン酸ＣａおよびＬｉｃｏｍｏｎｔ  ＣＡＶ１０２Ｐは曇り度の増加が最も少なく、光沢損失は最も少ない。実施例２〜１１の潤滑剤はポリマー粒Ｇｒｉｌａｍｉｄ  ＴＲ６０（ＸＥ３９４２）上でころがし（ｔｕｍｂｌｅｄ）、ＷＰによってＺＳＫ２５二軸押出し機で混合した。フィルムスプルーを有する１００×８０×２ｍｍのシートをＡｒｂｕｒｇマシーンで製造した。実施例の結果は表２に示す。
【００４１】
【表２】
0005714208.tif 000003
【００４２】
【表３】
0005714208.tif 000004
【００４３】
追加潤滑剤の比較
添加剤は、射出成形機で成形中に一般にマスターバッチ（ＭＢ）の形で加えられる。このために、ポリマー粒に対して５％未満のＭＢの補充で必要量の添加剤を提供するためには、有効添加剤が高レベル、すなわち、高い割合のＭＢを製造する必要がある。しばしば、低粘性添加剤はポリマーメルト中に十分に分布できなかったり、あるいはほんのわずかし
【００４４】
ＭＢとして配合されたあるいは混合された同量の添加剤の効果は、特にそれらの効果が主に機械部分と接する面で現れなければならない潤滑剤の場合、しばしば互いに逸脱してしまう。
【００４５】
表面に容易に移動する潤滑剤は通常、ポリマーメルトと非常に不相溶性であり、相分離する傾向があり、透明な成形品を曇らせる（不透明にする）原因となる。
潤滑剤を押出し機の供給部へ量り入れるコンパウンドとしてのＭＢの製造の通常のプロセスは、液体としてメルトへ量り入れるプロセスと同様に失敗し、ポリマーメルトが潤滑剤を吸収するわずかな傾向によってだめになる。
【００４６】
予想に反して、１０％の割合のＭＢは選択された効果的な潤滑剤で製造することが可能であった。潤滑剤はこの目的でいくつかの押出し機帯域から隔てて供給部からメルトへ加えられる。その結果、すぐれた均一性、すぐれた断面を有するＭＢ粒（実施例１３〜２３で用いられた）を製造することが可能であった（表３参照）。
【００４７】
実施例１７〜２１におけるステアリン酸Ｃａ、Ｌｏｘｉｏｌ  Ｇ４０およびＬｉｃｏｍｏｎｔ  ＣＡＶ１０２Ｐは、最初の状態では、すなわち、タンブラー試験前は、成形品の曇り度が非常に低い。タンブラー試験後、Ｌｏｘｉｏｌ  Ｇ４０（実施例１８および１９）は元のものより曇り度が著しく低く、光沢度の減少はより少ない。これらの結果は容易に再現することができる（実施例１３／１４、１８／１９、２０／２１）。
【００４８】
従って、成形品は、透明性にマイナスな影響を及ぼすことなく、耐引っ掻き性に関して著しく改善されることが可能であった。
【００４９】
【表４】
0005714208.tif 000005
【００５０】
【表５】
0005714208.tif 000006
【００５１】
【表６】
0005714208.tif 000007
【００５２】
【表７】
0005714208.tif 000008
【００５３】
表４の測定結果は、Ｖｅｒｓａｐｏｌ変形体に比べてすぐれた測定結果を生じるステアリン酸Ｃａ、ステアリルステアレートおよびＬｉｃｏｗａｘを０．５重量％含むＧｒｉｌａｍｉｄ  ＴＲ６０の場合、タンブラー試験後は最良の曇り値が得られることを示している。
【００５４】
表２の潤滑剤を１重量％含むＧｒｉｌａｍｉｄ  ＴＲ６０の曇り値は、タンブラー試験前は、Ｌｏｘｉｏｌ  Ｇ４０およびＬｉｃｏｍｏｎｔ  ＣＡＶ１０２Ｐの場合が有利である。タンブラー試験後の曇り値は、これとは異なり、Ｌｏｘｉｏｌ  Ｇ４０、ステアリルステアレートおよびＬｉｃｏｍｏｎｔ  ＣＡＶ１０２Ｐの場合が有利である。Ｌｉｃｏｍｏｎｔと比べて、Ｌｏｘｉｏｌ  Ｇ４０はより低い黄色性を示し、従って、添加剤が多量である場合の最善の解決策である。
【００５５】
潤滑剤を含まない成形品に比べて、タンブラー試験後の耐引っ掻き性の著しい改善が得られ、そのため曇り度はより低いことを特徴とする。